ЭЛЕКТРОХРОМНОЕ УСТРОЙСТВО С ЛИТИЕВЫМ ПОЛИМЕРНЫМ ЭЛЕКТРОЛИТОМ И СПОСОБ ЕГО ИЗГОТОВЛЕНИЯ

1. Электрохромное устройство, включающее рабочий электрод в виде пленки оксида вольфрама, нанесенной на стекло с электропроводящим покрытием, противоэлектрод в виде пленки из берлинской лазури (феррицианида железа (2)), нанесенной на стекло с электропроводящим покрытием и полимерный электролит, отличающееся тем, что полимерный электролит имеет состав, мас. %: перхлорат лития 8-16, этиленкарбонат 20-30, полиметилметакрилатный полимер 10-20%, пропиленкарбонат - остальное.
2. Способ изготовления электрохромного устройства по п.1, включающий нанесение электролита на рабочий электрод и на противоэлектрод, их соединение, сжатие, а также герметизацию устройства, отличающийся тем, что на противолежащие края рабочего электрода предварительно наносят полимерные полоски сепаратора, затем этот электрод смачивают жидком электролитом, а противоэлектрод из берлинской лазури предварительно подвергают катодному восстановлению в жидком электролите, затем между электродами размещают порцию загущенного полимерного электролита и сдавливают их до плотного соприкосновения противоэлектрода с сепаратором рабочего электрода, после чего удаляют избыток электролита и герметизируют устройство.
3. Способ изготовления электрохромного устройства по п.2, отличающийся тем, что жидкий электролит, предназначенный для проведения катодного восстановления электрода из берлинской лазури, а также для получения полимерного электролита, содержит перхлорат лития, этиленкарбонат, пропиленкарбонат - остальное, при следующем соотношении компонентов, мас.%: перхлорат лития 8-16, этиленкарбонат 20-30, пропиленкарбонат - остальное.
4. Способ изготовления электрохромного устройства по п.2, отличающийся тем, что в процессе загущения полиметилметакрилатный полимер вводят в жидкий электролит при непрерывном перемешивании до образования вязкой массы, затем полученную вязкую массу подвергают термообработке при 70-100°C до достижения однородности и прозрачности, а затем полученный полимерный электролит охлаждают до комнатной температуры.
5. Способ изготовления электрохромного устройства по п.2 или 4, отличающийся тем, что в нем в качестве полиметилметакрилатного полимера используется порошок из набора «Пластмасса бесцветная для базисов протеза», производства ОАО «Стома», (Харьков, Украина).
6. Способ изготовления электрохромного устройства по п.2, отличающийся тем, что собранное устройство герметизируют по периметру с помощью расплавленного термоклея.